Brevet FR2736347A1 — publié le 19970110

i La présente invention est relative à la fusion du verre dans les fours à boucle. Plus particuliè- rement, elle a pour premier objet un procédé de fusion de verre dans un four à boucle, du type dans lequel: - on introduit la charge dans la région d'une paroi arrière du four, on lui fait parcourir successive- ment, dans le sens longitudinal du four, une zone de fusion puis, lorsque la charge est entièrement fondue, une zone d'homogénéisation puis une zone d'affinage, et on évacue le verre fondu et affiné dans la région de la paroi avant du four; - on envoie une flamme air- combustible à partir d'une première région de la paroi arrière décalée par rapport à l'axe longitudinal du four, et on évacue les fumées à partir d'une seconde région de la même paroi arrière sensiblement symétrique de la première par rapport audit axe; et - on alterne périodiquement lesdites première et seconde régions. L'invention a pour but de permettre une réduction des émissions d'oxydes d'azote (NOx) par ce type de four, sans réduire la quantité ni la qualité du verre produit par le four. A cet effet, l'invention a pour objet un procédé du type précité, caractérisé en ce qu'on envoie en outre au moins une flamme oxycombustible au-dessus de la zone d'affinage, à partir d'un point de la paroi latérale adjacente à ladite seconde région qui est situé en regard de cette zone d'affinage. Dans le présent mémoire, on entend par le mot "oxygène" de l'air substantiellement enrichi en oxygène, et de préférence de l'oxygène ayant une pureté d'au moins %, produit notamment par distillation d'air, adsorption sélective ou perméation sélective d'air. Le procédé suivant l'invention peut comporter une ou plusieurs des caractéristiques suivantes: - on envoie en outre une seconde flamme oxy- combustible au-dessus de la zone d'affinage à partir d'un second point symétrique dudit premier point par rapport à l'axe longitudinal, la puissance de cette seconde flamme oxy-combustible étant très inférieure à celle de la première flamme oxy-combustible et de préférence au plus égale à 25% de celle-c; - la puissance oxy-combustible totale est très inférieure à la puissance air- combustible totale et de préférence de l'ordre de 25% de celle-ci; - on génère la ou chaque flamme oxy-combus- tible avec des vitesses d'oxygène comprises entre 15 et 30 m/s environ et des vitesses de combustible comprises entre 15 et 70 m/s environ; - les vitesses de l'oxygène et du combustible sont voisines l'une de l'autre; - on envoie la ou chaque flamme oxy-combus- tible sous un angle de l'ordre de 0 à 20 , par rapport à la perpendiculaire à la paroi latérale correspondante, vers la paroi arrière du four; - on envoie la ou chaque flamme oxy-combus- tible sous un angle de l'ordre de 20 vers le bas; - la ou chaque flamme air-combustible est envoyée à environ 0,3 à 0,8 m, et de préférence à environ 0,35 à 0,4 m, au-dessus du bain de verre; - le ratio air/combustible de la ou de chaque flamme air-combustible est réduit par rapport au ratio normal correspondant à la nature du verre traité; - la ou chaque flamme oxy-combustible est sur-stoechiométrique; - la ou chaque flamme oxy-combustible est stoechiométrique, et on envoie en outre un jet d'oxygène au-dessus de la zone d'affinage, à partir d'un point de la paroi latérale correspondante situé à peu près au- dessous du point d'injection de la flamme oxy-combustible correspondante. L'invention a également pour objet un four à boucle de fusion du verre destiné à la mise en oeuvre d'un tel procédé. Ce four, du type comprenant: des moyens d'introduction d'une charge dans la région de la paroi arrière du four; des moyens pour faire parcourir successivement à la charge, dans le sens longitudinal du four, une zone de fusion, une zone d'homogénéisation puis une zone d'affinage; des moyens pour évacuer le verre fondu et affiné dans la région de la paroi avant du four; symétriquement de chaque côté de l'axe longitudinal du four, au moins un brûleur air-combustible et une ouver- ture d'évacuation des fumées; et des moyens pour alterner le fonctionnement de ces brûleurs, est caractérisé en ce qu'il comprend en outre, dans chaque paroi latérale et en regard de la zone d'affinage, un brûleur oxy-combus- tible orienté de façon à envoyer une flamme oxy-combus- tible au-dessus de cette zone d'affinage. Des exemples de mise en oeuvre de l'invention vont maintenant être décrits en regard du dessin annexé, sur lequel: - La Figure 1 représente schématiquement, en plan, un four à boucle conforme à l'invention; et - la Figure 2 est une vue analogue d'une variante. Le four à boucle 1 représenté schématiquement à la Figure 1 a une forme générale rectangulaire d'axe longitudinal X-X, avec deux petits côtés qui forment une paroi arrière 2 et une paroi avant 3, et deux grands côtés qui forment des parois latérales gauche 4 et droite 5, en considérant le sens de circulation F de la charge. Le four comprend dans la paroi 2, de chaque côté de l'axe X-X et symétriquement par rapport à celui- ci, d'une part un groupe de brûleurs air-combustible 6, d'autre part une ouverture de sortie de fumées 7 formant régénérateur. Le four comprend également des moyens 8 d'introduction de la charge à fondre au voisinage de la paroi 2, et des moyens 9 de sortie du verre liquide produit dans la région de la paroi 3. Tous les éléments décrits jusqu'ici sont classiques et définissent un four à boucle. Ils n'ont donc pas besoin d'être détaillés. En fonctionnement, la charge est introduite via' les moyens 8 et circule globalement dans le sens F. Dans une première zone 10, dite zone de fusion, la charge est progressivement fondue en totalité. Puis, entre la limite 11 de la zone 10, qui a, en vue en plan, une forme plus ou moins bombée vers l'avant, et une autre limite 11A, située plus en avant, la charge fondue parcourt une zone 12A d'homogénéisation. Enfin, entre la limite 11A et la paroi avant 3, le verre fondu s'affine. La zone correspondante 12B est la zone d'affinage. L'énergie calorifique est apportée de la façon suivante. D'une part, de façon classique, l'un des deux groupes de brûleurs 6 (le groupe de gauche sur la Figure 1) envoie une flamme air-combustible 13 parallèlement à l'axe X-X. Cette flamme s'étend sensiblement en ligne droite, puis ses gaz chauds s'élèvent et s'incurvent en U pour se diriger, de l'autre côté de l'axe X-X, vers l'ouverture 13 en service, par o les fumées s'évacuent. Les gaz chauds de la flamme recouvrent nettement la limite 11A précitée, comme représenté. Les deux groupes de brûleurs 6 sont commutés alternativement à des intervalles de temps prédéterminés. D'autre part, le four comporte, à une distance relativement faible _ de la paroi 3, symétrique- ment par rapport à l'axe X-X, deux brûleurs oxy-combus- tible 14 situés en regard de la zone 12. La distance a est par exemple d'environ 1 m pour une longueur totale du four de l'ordre de 7 m et une puissance calorifique totale de l'ordre de 3500 kW, ce qui correspond à des longueurs de l'ordre de 2 à 3 m, suivant l'axe X-X, pour chacune des zones 10, 12A et 12B. Ces brûleurs 14 sont commutés en opposition par rapport au brûleur 6. Par exemple, dans la situation illustrée à la Figure 1, o ce sont les brûleurs 6 de gauche qui fonctionnent, c'est le brûleur 14 de droite, disposé à travers la paroi 5, qui est en action. Les brûleurs 14 sont disposés de façon à envoyer une flamme oxy-combustible 15 au-dessus de la zone d'affinage 12B, pratiquement sans interférence directe avec la flamme 13. Dans ce but, ces brûleurs sont disposés près de la surface du bain, ou bien, si ce n'est pas possible, leur axe est légèrement incliné vers le bas, par exemple sous un angle de l'ordre de 20 . La hauteur des brûleurs 14 est de plus déterminée de façon à éviter l'apparition de points chauds à la surface du verre. Ainsi, de façon générale, les brûleurs 14 sont disposés à environ 0,3 à 0,8 m, et de préférence 0,35 à 0,4 m, au-dessus du bain de verre. En vue en plan, les axes des brûleurs 14 sont orientés de manière à protéger la paroi avant du four de toute surchauffe. Ces axes peuvent en particulier être perpendiculaires à l'axe X-X, comme représenté, ou bien être légèrement inclinés vers l'arrière, par exemple de environ. % environ de la puissance calorifique totale est fournie par les brûleurs 6, et les 20% restant par le brûleur 14. Ainsi, par rapport à un four classique dépourvu des brûleurs 14, la puissance des brûleurs 6 est réduite d'environ 20%, ce qui diminue d'autant le débit des fumées et donc la quantité de NOx émise. De plus, grâce au fait que l'oxy-flamme, dont la température et la pression partielle en oxygène sont élevées, n'est pas mise en contact avec de grandes quantités d'azote chaud, le complément de puissance calorifique ne s'accompagne pas de la production de grandes quantités de NOx. Pour optimiser ce phénomène, il convient de plus d'étager le plus possible l'oxy-flamme, en choisis- sant des vitesses de combustible et d'oxygène proches l'une de l'autre et faibles, typiquement comprises entre et 30 m/s. Dans certains cas o les aéro-flammes, à grande puissance, s'étendent jusqu'au dessus de la zone d'affinage, il convient d'augmenter l'impulsion du combustible pour rigidifier l'oxy-flamme et lui éviter d'être entraînée de façon trop importante vers l'arrière du four. Si la nature du verre à produire le permet, on peut encore réduire la production de NOx en réduisant le ratio air/combustible des aéro-brûleurs 6, c'est-à- dire en les faisant fonctionner avec un défaut d'oxygène par rapport à leur fonctionnement normal correspondant à la nature du verre traité. La concentration des NOx est alors diminuée, ainsi que la température des aéro-flammes si les brûleurs 6 fonctionnent en régime sous-stoechiomé- trique, c'est-à-dire avec un défaut d'oxygène par rapport à la stoechiométrie de la réaction de combustion. Le déficit d'oxygène, typiquement compris entre 10 et 30% environ du débit d'oxygène correspondant à un fonctionnement sans les brQleurs 14, peut alors être compensé de deux manières différentes. Si le verre est peu sensible au caractère oxydant de l'atmosphère qui surmonte la zone d'affinage, l'oxygène déficitaire est introduit directement dans l'oxy-flamme 15. Les brûleurs 14 fonctionnent donc en régime sur-stoechiométrique, avec par conséquent une température de flamme réduite. L'agencement est alors très simple et est celui représenté sur la Figure 1. Il est à noter que l'excès d'oxygène sert préférentiellement à l'oxydation en C02 du CO résultant du caractère sous- stoechiométrique des aéro-flammes, au détriment de l'oxydation de l'azote en NOX, dont la cinétique de réaction est beaucoup plus lente. En pratique, l'excès d'oxygène amené aux brûleurs 14 est calculé pour obtenir dans les fumées la même teneur en oxygène que dans le fonctionnement sans ces brûleurs, voire une teneur inférieure. Si au contraire le verre est très sensible au caractère oxydant de l'atmosphère dans la zone d'affinage (verre extra-blanc par exemple), on fait fonctionner les brûleurs 14 en régime stoechiométrique, et tout l'oxygène déficitaire est injecté par l'intermédiaire de lances à oxygène 16 (Figure 2) situées pratiquement au-dessous de ces brûleurs 14 et orientées, par exemple, de la même manière. Pour étager le plus possible cet oxygène au- dessus du bain, on choisit alors une vitesse d'éjection faible voisine des valeurs précitées et de la vitesse de circulation des gaz de fumées dans la zone d'affinage, soit environ 10 à 30 m/s. Dans chaque cas, il est également possible de faire fonctionner en même temps le brûleur 14 situé du côté des brûleurs 6 en service, éventuellement avec la lance à oxygène 16 associée. L'énergie correspondante est alors au maximum égale à 25% environ de l'énergie de l'ensemble oxy-combustible 14 ou 14-16 opposé. Ceci permet d'assurer l'auto-refroidissement du brûleur 14 en question, ce qui, en l'absence de flamme, nécessiterait l'injection d'un flux d'air de refroidissement à travers ce brûleur. REVENDICATIONS 1 - Procédé de fusion de verre dans un four à boucle (1), du type dans lequel: - on introduit la charge dans la région d'une paroi arrière (2) du four, on lui fait parcourir succes- sivement, dans le sens longitudinal (F) du four, une zone de fusion (10) puis, lorsque la charge est entièrement fondue, une zone d'homogénéisation (12A) puis une zone d'affinage (12), et on évacue le verre fondu et affiné dans la région de la paroi avant (2) du four; - on envoie une flamme air- combustible (13) à partir d'une première région (6) de la paroi arrière (2) décalée par rapport à l'axe longitudinal (X-X) du four, et on évacue les fumées à partir d'une seconde région (7) de la même paroi arrière sensiblement symé- trique de la première par rapport audit axe; et - on alterne périodiquement lesdites première et seconde régions; caractérisé en ce qu'on envoie en outre au moins une flamme oxy-combustible (15) au-dessus de la zone d'affinage (12B), à partir d'un point (14) de la paroi latérale (5) adjacente à ladite seconde région (7) qui est situé en regard de cette zone d'affinage. 2 - Procédé suivant la revendication 1, caractérisé en ce qu'on envoie en outre une seconde flamme oxy-combustible au-dessus de la zone d'affinage (12B) à partir d'un second point (14) symétrique dudit premier point (14) par rapport à l'axe longitudinal (X- X), la puissance de cette seconde flamme oxy-combustible étant très inférieure à celle de la première flamme oxy- combustible et de préférence au plus égale à 25% de celle-ci. 3 - Procédé suivant la revendication 1 ou 2, caractérisé en ce que la puissance oxy-combustible totale est très inférieure à la puissance air- combustible totale et de préférence de l'ordre de 25% de celle-ci. 4 - Procédé suivant l'une quelconque des revendications 1 à 3, caractérisé en ce qu'on génère la ou chaque flamme oxy-combustible avec des vitesses d'oxygène comprises entre 15 et 30 m/s environ et des vitesses de combustible comprises entre 15 et 70 m/s environ. - Procédé suivant la revendication 4, caractérisé en ce que les vitesses de l'oxygène et du combustible sont voisines l'une de l'autre. 6 - Procédé suivant l'une quelconque des revendications 1 à 5, caractérisé en ce qu'on envoie la ou chaque flamme oxy-combustible sous un angle de l'ordre de O à 20 , par rapport à la perpendiculaire à la paroi latérale correspondante, vers la paroi arrière du four. 7 - Procédé suivant l'une quelconque des revendications 1 à 6, caractérisé en ce qu'on envoie la ou chaque flamme oxy-combustible sous un angle de l'ordre de 20 vers le bas. 8 - Procédé suivant l'une quelconque des revendications 1 à 7, caractérisé en ce que la ou chaque flamme air-combustible est envoyée à environ 0,3 à 0,8 m, et de préférence à environ 0,35 à 0,4, au-dessus du bain de verre. 9 - Procédé suivant l'une quelconque des revendications 1 à 8, caractérisé en ce que le ratio air/combustible de la ou de chaque flamme air-combustible est réduit par rapport au ratio normal correspondant à la nature du verre traité. - Procédé suivant la revendication 9, caractérisé en ce que la ou chaque flamme oxy-combustible est sur-stoechiométrique. 11 - Procédé suivant la revendication 9, caractérisé en ce que la ou chaque flamme oxy-combustible est stoechiométrique, et en ce qu'on envoie en outre un jet d'oxygène au-dessus de la zone d'affinage, à partir d'un point (16) de la paroi latérale (4, 5) correspon- dante situé à peu près au-dessous du point (14) d'injection de la flamme oxy-combustible correspondante. 12 - Four à boucle (1) de fusion de verre, du type comprenant: des moyens (8) d'introduction d'une charge dans la région de la paroi arrière (2) du four; des moyens pour faire parcourir successivement à la charge, dans le sens longitudinal (F) du four, une zone de fusion (10), une zone d'homogénéisation (12A) puis une zone d'affinage (12B); des moyens (9) pour évacuer le verre fondu et affiné dans la région de la paroi avant (3) du four; symétriquement de chaque côté de l'axe longitudinal (X-X) du four, au moins un brûleur air- combustible (6) et une ouverture (7) d'évacuation des fumées; et des moyens pour alterner le fonctionnement de ces brûleurs, caractérisé en ce qu'il comprend en outre, dans chaque paroi latérale (4, 5) et en regard de la zone d'affinage (12B), un brûleur oxy-combustible (14) orienté de façon à envoyer une flamme oxy-combustible (15) au- dessus de cette zone d'affinage (12). 13 - Four à boucle suivant la revendication 12, caractérisé en ce qu'il comprend en outre, à peu près au-dessous de chaque brûleur oxycombustible (14), une lance à oxygène (16). 14 - Four à boucle suivant la revendication 12 ou 13 caractérisé en ce qu'il comprend des moyens pour commuter les brûleurs oxy- combustible (14) en opposition par rapport aux brûleurs air-combustible (6). - Four à boucle suivant l'une quelconque des revendications 12 à 14, caractérisé en ce qu'il comprend des moyens pour faire fonctionner le brûleur oxy-combustible (14) situé du même côté que le(s) brûleur(s) air-combustible (6) en fonctionnement, avec une puissance très inférieure à celle de l'autre brûleur oxy-combustible (14).